(57)【要約】限外濾過膜又はナノ濾過膜を使用することにより、スケーリングを引き起こす一つ以上の無機化合物、例えば、炭酸カルシウム、硫酸カルシウム、亜硫酸カルシウム、硫酸マグネシウム、シュウ酸カルシウム及びシリカを更に含むところの水性のフィード混合物からの有機化合物又はバイオマスと可溶性無機塩とを分離する一段階膜法において限外濾過膜又はナノ濾過膜のスケーリングを防止する方法において、該フィード混合物から膜により取り除かれるところの水の量から該フィード混合物中で無機化合物の沈殿なしに取り除かれ得るところの水の量を差し引いた量に少なくとも等しいところの量の水で該フィード混合物が希釈されることを特徴とする方法。【特許請求の範囲】
【請求項１】
限外濾過膜又はナノ濾過膜を使用することにより、スケーリングを引き起こす一つ以上の無機化合物を更に含むところの水性のフィード混合物からの有機化合物又はバイオマスと可溶性無機塩とを分離する一段階膜法において限外濾過膜又はナノ濾過膜のスケーリングを防止する方法において、該フィード混合物から膜により取り除かれるところの水の量から該フィード混合物中で無機化合物の沈殿なしに取り除かれ得るところの水の量を差し引いた量に少なくとも等しいところの量の水で該フィード混合物が希釈されることを特徴とする方法。
【請求項２】
無機化合物が、溶解されていないか、過飽和にされているか、又は飽和されているところの請求項1記載の方法。
【請求項３】
フィード混合物が、炭酸カルシウム、硫酸カルシウム、亜硫酸カルシウム、硫酸マグネシウム、シュウ酸カルシウム及びシリカの少なくとも一つを含むところの請求項1又は2記載の方法。
【請求項４】
フィード混合物が、硫酸カルシウム及び亜硫酸カルシウムの少なくとも一つを含むところの請求項1〜３のいずれか一つに記載の方法。
【請求項５】
フィード混合物が無機化合物で飽和されており、かつ該フィード混合物から膜により取り除かれる水の量に少なくとも等しいところの量の水で該フィード混合物が希釈されるところの請求項1〜4のいずれか一つに記載の方法。
【請求項６】
可溶性無機塩が、一価の無機アニオンと一価又は多価のカチオンとの塩であるところの請求項1記載の方法。
【請求項７】
一価の無機アニオンがクロライドであるところの請求項６記載の方法。
【請求項８】
一価又は多価のカチオンが、ナトリウム、カリウム、マグネシウム又はカルシウムイオンであるところの請求項6又は7記載の方法。
【請求項９】
有機化合物が、アミノポリカルボン酸、それらの金属錯体又は他のキレート化剤であるところの請求項1〜8のいずれかひとつに記載の方法。
【請求項１０】
アミノポリカルボン酸が、EDTA又はその金属錯体であるところの請求項9記載の方法。
【請求項１１】
ナノ濾過膜において使用するための請求項1〜10のいずれか一つに記載の方法。
【発明の詳細な説明】
【技術分野】
【０００１】
本発明は、限外濾過膜又はナノ濾過膜を使用することにより、スケーリングを引き起こす一つ以上の無機化合物を更に含むところの水性のフィード混合物から有機化合物又はバイオマスと可溶性無機塩とを分離する一段階膜法における限外濾過膜又はナノ濾過膜のスケーリングを防止する方法に関する。
【背景技術】
【０００２】
膜濾過法、例えば、限外濾過(UF)及びナノ濾過(NF)膜法は公知であり、かつ有機分子と一価イオンの分離のために有効である。例えば、J. Schaep ら、Separation and Purification and Technology, 14, 1998年,第155〜162頁は、NF膜を研究し、そして二価アニオンのより一層高い保持率とは反対に、塩素イオン(塩化マグネシウム及び塩化ナトリウム)のために低保持率を見出した。ハロゲン化物イオンの低保持率は、例えば、有機分子からハロゲン化物イオンを分離することを可能にする。しかし、該分離法は自体有効に達成され得るけれども、有機分子と一価イオンの分離は、膜のスケーリングの故に、フィードが不溶性化合物を含むとき、問題に遭遇する。従って、そのような分離法におけるUF又はNF膜の使用は、化合物、例えば、炭酸カルシウム、硫酸カルシウム、亜硫酸カルシウム、硫酸マグネシウム、シュウ酸カルシウム及びシリカが沈殿及び/又はスケーリングの傾向を有するために制限される。スケーリングを防ぐための標準的解決法は、例えば、(1992年にHo  及び  Sirkarにより発行された)Membrane Handbook及び(1996年にMallevialleらにより発行された) Membrane Processに開示されており、かつ補助化合物、例えば、酸、水軟化剤、錯化剤又は耐スケーリング剤の添加を含む。これらの標準的方法はしばしば、スケーリングを十分に防止するためには不十分である。この問題は、米国特許第6,113,797号明細書において扱われており、かつこの方法は、大部分の水が低圧における第一膜段階により精製され、その後、該濃縮物が、高圧における第二膜法において更に精製されるところの二段階膜法を提供することにより改善され得ることが見出された。この方法によれば、スケーリングを防止するために第二膜法の間に軟化剤を加えることが必要である。そのような方法はいくつかの不都合を有する。まず、二段階法は、一段階法より複雑であり、そして従って、経済的により好ましくないのに、軟化剤の添加が更に精製コストを増加し、かつ更に、軟化剤が取り除かれなければならないとき更なる精製の問題をもたらし得る。それ故、軟化剤を加える必要がない一段階法を使用することが好ましい。
【発明の開示】
【発明が解決しようとする課題】
【０００３】
本発明の方法は、酸、耐スケーリング剤又は軟化剤の添加がもはや要求されないと言う利点を有し、かつそれ故、好ましくは本発明の方法はそのような添加なしに達成される。
【課題を解決するための手段】
【０００４】
本発明は、スケーリングを引き起こす無機化合物の存在下に有機化合物又はバイオマスと無機塩の水性のフィード混合物を分離する上記の一段階膜法において限外濾過膜又はナノ濾過膜のスケーリングを防止するために、該フィード混合物から膜により取り除かれるところの水の量から該フィード混合物中での無機化合物の沈殿なしに取り除かれ得るところの水の量を差し引いた量に少なくとも等しいところの量の水で該フィード混合物が希釈されることを特徴とする方法が見出されることで、上記の問題の解決を提供する。
【発明を実施するための最良の形態】
【０００５】
フィード混合物は、炭酸カルシウム、硫酸カルシウム、亜硫酸カルシウム、硫酸マグネシウム、シュウ酸カルシウム及びシリカから選ばれる、スケーリングを引き起こすところの無機化合物を含み得る。好ましくは該フィード混合物は、硫酸カルシウム及び亜硫酸カルシウムの少なくとも一つを含む。
【０００６】
本発明の方法は、無機塩が、一価の無機アニオンと一価又は多価のカチオン、例えば、ナトリウム、カリウム、マグネシウム又はカルシウムイオンとの塩であるとき、とりわけ有用である。一価のアニオンは好ましくはハロゲン化物イオン、例えば、クロライドである。該方法は更に、キレート化剤、好ましくはアミノポリカルボン酸、例えば、EDTA(エチレンジアミン四酢酸)又はその金属錯体を無機塩から分離するために非常に適している。
【０００７】
硫酸カルシウムがたくさんのスケーリングを引き起こすことが知られている故に、該方法は特に、フィード混合物が硫酸カルシウムを含むときに適している。米国特許第5,766,478号明細書において、ジアフィルトレーション技術が、取り除かれるべき化合物の高い除去率を維持するために開示されている。しかし、この方法は、スケーリングを防止するために使用されない。フィード混合物中の無機化合物は通常、飽和されているか、過飽和されているか又は溶解されていない。本発明の方法はまた、濃縮された溶液、例えば、循環される濃縮物の添加の故に、又は膜表面付近においてフィード混合物の濃度の増加をもたらすところの任意の他の方法の故に飽和されるようになるところの飽和されていないフィード混合物に適している。無機化合物がフィード混合物中で飽和されている場合に、該フィード混合物から膜により取り除かれるところの水の量に少なくとも等しいところの量の水でフィード混合物を希釈することが十分である。フィード混合物が、無機化合物で十分に飽和されていないとき、スケーリングを防止するために水を加えることが必要である前に、フィード混合物が無機化合物で飽和されるようになるまで、水の一部分が取り除かれ得る。フィード混合物が無機化合物で過飽和にされているか又は溶解されていないとき、余分の水が飽和濃度に溶解された溶質濃度を減じるために必要であり、それにより、固体の形成を防止し及び/又は該混合物中に既に存在していたところの固体を溶解する。
【０００８】
本発明の従う限外濾過膜及びナノ濾過膜は、ポリマー膜及び/又はセラミック膜の両方であり得、かつそれらの寸法及び電荷に基づいて化合物を分離し得る。通常、これらの膜は、それらのMWCO(分子量分別)及び/又は無機塩及び/又は小さな有機分子ための保持値により特徴付けられる。本発明の従うUF膜及びNF膜は、200,000ダルトンより小さなMWCOを有し、かつ(1000ppm、25℃及び10バールにおいて測定された)99%の無機塩及び小さな有機分子のための最大保持値を有する。
【０００９】
(実施例)
(比較例1)
実験は、Dow Chemicals製ポリピペラジンNF膜(2.5インチの螺旋状に巻かれたエレメント、2.6m2)を使用して行われた。該膜は、2.2グラム/リットルのFe‐EDTA、2.0グラム/リットルのカルシウム、0.9グラム/リットルのナトリウム、3.8グラム/リットルのクロライド、及び0.6グラム/リットルの硫酸塩イオンを含む水性溶液を使用してバッチ式で操作されるベンチスケールユニットにおいて試験された。該実験は、pH6.5、46℃、5バール及び1.06の濃縮係数で実行された。EDTAとクロライドは、非常に良好に分離されることができた。EDTA及びクロライドの測定された保持値は夫々、99.4%及び20%であった。しかし、既に、この低濃縮係数において、激しいスケーリングが生じた。16時間の操作の間、膜の透過性は90%を超えて減少した。
【００１０】
(実施例2)
実験は、Dow Chemicals製ポリピペラジンNF膜(2.5インチの螺旋状に巻かれたエレメント、2.6m2)を使用して行われた。該膜は、1.1グラム/リットルのFe‐EDTA、1.4グラム/リットルのカルシウム、1.1グラム/リットルのナトリウム、3.3グラム/リットルのクロライド、及び0.7グラム/リットルの硫酸塩イオンを含む水性溶液を使用してバッチ式で操作されるベンチスケールユニットにおいて試験された。この溶液組成物は、1kgの飽和されたフィード溶液当り1kgの水の添加後に得られた。該実験は、pH6.5、48℃、6バール及び2の濃縮係数で実行された。EDTAとクロライドは、非常に良好に分離されることができた。EDTA及びクロライドのための測定された保持値は夫々、>99.9%及び16%であった。16時間の操作の間、有意なスケーリングは生じなかった。透過性の減少は10%より大きくなかった。
【国際公開パンフレット】
2005504628.tif 000002
2005504628.tif 000003
2005504628.tif 000004
2005504628.tif 000005
2005504628.tif 000006
2005504628.tif 000007
2005504628.tif 000008
【国際調査報告】
2005504628.tif 000009
2005504628.tif 000010